FR 2144672 A1 19730216 FR 7221996 A 19720619 L'invention concerne des cristaux optiques hygroscopiques munis d'une couche de revêtement bien adhérente, formant de préférence un revêtement anti-reflet ou réfléchissant. De tels cristaux sont nécessaires dans la technique des lasers. On les utilise, entre autres, comme commutateurs électro-optiques du facteur de qualité pour des lasers à impulsions géantes et comme modulateurs. Par exemple, on peut utiliser des monocristaux de phosphate monopotassique KDP.Ces cristaux de KDP sont utilises en raison de leurs bonnes propriétés électro-optiques. I1 est vrai que les surfaces des cristaux doivent être protégées contre l'humidité, en raison de leur forte hygroscopicité Cette protection est assurée dans une faible mesure, dans le cas de ces cristaux de KDP utilisés dans la technique des lasers, par des revêtements anti-reflet entre autres, qui sont appliqués pour produire la réflexion. I1 est nécessaire de disposer de substances de déport par évaporation qui soient faiblement réfractives. Le MgF2 convient à cet égard en cas d'utilisation de cristaux de KDP. On connait des procédés de dépôt par évaporation de MgF2 sur des cristaux. Un inconvénient de couches de recouvrement ou de revêtement déposées directement sur des cristaux hydroscopiques tient au fait que l'adhérence de ces couches sur ces cristaux est suffisamment faible pour que l'humidité qui pénètre dans le cristal les détache au niveau de la surface limite entre le cristal et la couche , d'où il résulte que la force d'adhérence disparaît L'invention a donc pour but de proposer un système qui augmente l'adhérence des couches de recouvrement sur des cristaux hygroscopiques. Conformément à l'invention, ce but est atteint par le fait qu'une couche de verre est interpose entre la surface du cristal et la couche de recouvrement ou de revêtement. Cette cou che de verre présente en effet une porosité nettement moindre, de sorte qu'en premier lieu, elle protège la surface du cristal et, en outre, en raison ie l'absence d'hygroscopicité du verre, elle donne à la couche de revêtement une plus forte adhérence, si bien que celle-ci ne peut plus se détaciler. La couche de verre a avantageusement une épaisseur de l'ordre de grandeur du micron. Pour former cette série de couches, on procède en particulier de la manière suivante. ùr la surface polie et net toyée du cristal, on dépose la couche de verre par évaporation par bombardement électronique et la couche de revêtement est déposée par évaporation sur cette couche de verre. Sur la figure est représentée la surface 1 d'un cristal de KDP qui a été polie avant l'application d'une couche de verre 2. Dans le procédé de fabrication du cristal de KDP hygroscopique à revêtement anti-reflet, cette couche de verre 2 doit être appliquée immédiatement après le polissage de la surface du cristal. Dans ces conditions, la couche de verre 2 mesure quelques microns. Sur cette couche de verre 2 est ensuite disposé, par des procédés connus, un revêtement anti-reflet 3 de MgF2 qui présente par exemple une épaisseur optique correspondant à 1/4 de la longueur d'onde de la lumière monochromatique qui la traverse Tous les autres cristaux hygroscopiques, qui doivent être pourvus d'une couche mince par évaporation, peuvent être également munis de cette manière d'une couche intermédiaire qui augmente l'adherence de la couche mince sur la surface du cristal. HEVENDCATIONS 1. Cristal optique hygroscopique à couche de recouvrement ou de revêtement fortement adhérente, de préférence coche de revêtement anti-reflet ou réfléchissant, caractérise par le fait qu'une couche de verre est interpose entre la surface du cristal et la couche de recouvrement. 2. Cristal selon la revendication 1, caractérisé par le fait que la couche de verre a une épaisseur de l'ordre de grandeur du micron 3 Procédé pour l'application de la couche de recouvrement sir un cristal hygroscopique, caractérisé par le fait qu'une couche de verre est appliquée par évaporation par bombardement électronique sur la surface du cristal et qu'une couche de recouvrement est déposée par évaporation sur cette couche de verre.